КОМПОЗИЦИЯ ДЛЯ СОЗДАНИЯ ЗАЩИТНОГО ПОКРЫТИЯ НА ПОВЕРХНОСТЯХ (ГИДРОФОБИЗАТОР "ГИДРОФОБ ШВАБЕ") И СПОСОБ ЕЁ ИЗГОТОВЛЕНИЯ

1. Композиция для создания защитного полимерного покрытия с гидрофобными свойствами на поверхностях, включающая гидрофобизирующий раствор и раствор неорганического комплексообразующего соединения (НКС) с органическим комплексообразующим соединением (ОКС) при следующем соотношении компонентов:
- гидрофобизирующий раствор - полиорганосилоксаны 0,56-8,75 г в 100 г раствора на обезвоженном индифферентном растворителе;
- раствор НКС солей катализирующих металлов 1-5 г и ОКС 0,1-5 г в 100 г раствора на первичном или вторичном абсолютированном спирте;
при этом на 8-9 частей первого раствора добавляют от 1 до 2 частей второго раствора.
2. Способ изготовления гидрофобной композиции, отличающийся тем, что раствор первой фазы готовят методом интенсивного перемешивания в течение 5 мин тщательно обезвоженного индифферентного растворителя и полиорганосилоксанов в соотношении 0,56-8,75 г полиорганосилоксанов в 100 г раствора на индифферентном растворителе до образования прозрачности и однородности, раствор второй фазы готовят методом интенсивного перемешивания в течение 20 мин до образования прозрачной однородной эмульсии в сухом стеклянном сосуде растворенного комплексообразующего соединения на основе солей металлов Zn, Cd, Al, Ti, Sn, Hf, Zr, с добавлением органического комплексообразующего соединения (ОКС), после чего готовые растворы соединяют друг с другом, перемешивают в течение 30 мин до полной гомогенизации в соотношении 8-9 частей первого раствора к 1-2 частям второго раствора.